(57)【要約】【課題】歯間清掃時に芯基材部、特に清掃部が折れ難く、良好な耐用性を有し、歯間部への挿入性にも優れた歯間清掃具を提供すること。【解決手段】細長い軸状の芯基材部を備え、前記芯基材部を歯間部に挿入することにより、歯間部を清掃する歯間清掃具であって、前記芯基材部が、熱可塑性樹脂および無機充填剤を含む樹脂組成物からなり、前記熱可塑性樹脂は、重量平均分子量が４０万以上であり、好ましくは重量平均分子量が４０万以上であり、かつ数平均分子量が７８０００以上である、歯間清掃具。【選択図】図１
2019118798.tif 000002
【特許請求の範囲】
【請求項１】
細長い軸状の芯基材部を備え、前記芯基材部を歯間部に挿入することにより、歯間部を清掃する歯間清掃具であって、
前記芯基材部が、熱可塑性樹脂および無機充填剤を含む樹脂組成物からなり、前記熱可塑性樹脂の重量平均分子量が４０万以上である、歯間清掃具。
【請求項２】
前記熱可塑性樹脂は、重量平均分子量が４０万以上であり、かつ数平均分子量が７８０００以上である、請求項１に記載の歯間清掃具。
【請求項３】
前記熱可塑性樹脂は、重量平均分子量が４２万以上であり、かつ数平均分子量が８００００以上である、請求項１または２に記載の歯間清掃具。
【請求項４】
前記熱可塑性樹脂が、オレフィン系樹脂、ポリアミド系樹脂、およびポリエステル系樹脂よりなる群から選ばれた少なくとも１種である、請求項１〜３のいずれかに記載の歯間清掃具。
【請求項５】
前記熱可塑性樹脂がオレフィン系樹脂であり、前記オレフィン系樹脂がプロピレン系樹脂である、請求項１〜４のいずれか１項に記載の歯間清掃具。
【請求項６】
前記芯基材部の一端に連設されたハンドル基材部をさらに備える、請求項１〜５のいずれか１項に記載の歯間清掃具。
【請求項７】
前記樹脂組成物よりも軟質な材料からなり、前記芯基材部の表面を被覆する軟質部をさらに備える、請求項１〜６のいずれか１項に記載の歯間清掃具。
【請求項８】
前記樹脂組成物が、前記熱可塑性樹脂に相溶するエラストマをさらに含む、請求項１〜７のいずれか１項に記載の歯間清掃具。
【請求項９】
前記エラストマが、スチレン系エラストマ、オレフィン系エラストマ、塩化ビニル系エラストマ、及びアミド系エラストマよりなる群から選ばれた少なくとも１種の熱可塑性エラストマ（ＴＰＥ）である、請求項８に記載の歯間清掃具。
【請求項１０】
前記無機充填剤が、繊維状無機充填剤、薄片状無機充填剤、および粒状無機充填剤よりなる群から選ばれた少なくとも１種である、請求項１〜９のいずれか１項に記載の歯間清掃具。
【発明の詳細な説明】
【技術分野】
【０００１】
本発明は、歯間清掃具に関する。
【背景技術】
【０００２】
歯間清掃具は、例えば、歯間部に挟まった食べ物滓や、主に歯の根元に付着し易い歯石の原因となる歯垢などを取り除き、虫歯や歯周病の予防を図るために広く用いられている。歯間清掃具としては、例えば、細長い軸状の芯基材部と、芯基材部の一端に連設されたハンドル基材部と、芯基材部の表面を被覆する軟質部と、を備えた歯間清掃具が実用化されている（特許文献１〜３参照）。歯間清掃具のハンドル基材部を指で把持し、軟質部で被覆された芯基材部を歯間部に挿入し、主にその軸方向に往復動させることにより、歯垢や食べ物滓を除去し、歯ぐきや歯肉をマッサージして炎症を緩和する。
【先行技術文献】
【特許文献】
【０００３】
【特許文献１】特許第４２３６５７１号公報
【特許文献２】特許第３００２６６８号公報
【特許文献３】特表２００１−５０６５１４号公報
【発明の概要】
【発明が解決しようとする課題】
【０００４】
特許文献１〜３に記載された歯間清掃具も含めた、従来の歯間清掃具では、芯基材部を合成樹脂から構成し、かつ歯間部と直接接触する軟質部を合成樹脂よりも軟質のエラストマから構成することが一般的である。芯基材部を構成する合成樹脂には、機械特性、柔軟性、量産性などの観点から熱可塑性樹脂が主に使用されている。また、熱可塑性樹脂の機械特性を一層高めるために、繊維状や薄片状などの所定の形状を有する無機充填剤を配合した樹脂組成物が用いられることもある。以下、芯基材部とその表面を被覆する軟質部とを併せて「清掃部」とも呼ぶ。
【０００５】
芯基材部を構成する合成樹脂の機械特性を高める理由としては、例えば、歯間清掃時に清掃部に負荷される力により、細長い軸状の芯基材部が折れやすいことが挙げられる。例えば、清掃部を歯間部に挿入するときには、清掃部の軸方向に対して大きな圧縮力が作用する。また、臼歯（特に大臼歯）や下顎側の前歯裏側の歯間部を清掃するときには、歯間部に挿入された清掃部は、その先端部から途中部が歯間清掃具の軸芯に対して６０°〜９０°も湾曲した状態で出し入れすることから、清掃部には大きな曲げ力が作用する。このため、高い機械特性を有する合成樹脂からなる芯基材部でも、歯間清掃時に芯基材部や清掃部の折れ、復元性のない変形などが比較的頻繁に起こる。
【０００６】
従来から、芯基材部は歯間部に挿入可能な極細径に成形されることから、芯基材部が見掛け上十分な柔軟性や弾力性を有すると認識されてきた。そして、芯基材部の折れを防止するためには、柔軟性や弾力性の増強よりもむしろ、芯基材部を構成する合成樹脂の機械強度を高めることが必要であると考えられてきた。このため、芯基材部の折れ対策として、ポリプロピレン系樹脂などの合成樹脂に、ガラス繊維などの無機充填剤を添加した樹脂組成物により芯基材部を構成することが、主に実施されてきた。
【０００７】
本発明者らは、芯基材部の折れ防止の研究過程において、従来の技術常識に反し、合成樹脂の柔軟性や弾力性に繋がる特性として、合成樹脂の粘り気に着目し、合成樹脂の粘り気と芯基材部の折れとの関係について、さらに研究を重ねてきた。
【０００８】
本発明の目的は、歯間清掃時に芯基材部が折れ難く、良好な耐用性を有し、歯間部への挿入性にも優れた歯間清掃具を提供することである。
【課題を解決するための手段】
【０００９】
本発明は、好ましい実施形態として、下記（１）〜（１０）の歯間清掃具を提供する。
（１）細長い軸状の芯基材部を備え、芯基材部を歯間部に挿入することにより、歯間部を清掃する歯間清掃具であって、芯基材部が、熱可塑性樹脂および無機充填剤を含む樹脂組成物からなり、熱可塑性樹脂の重量平均分子量が４０万以上である、歯間清掃具。
（２）熱可塑性樹脂は、重量平均分子量が４０万以上であり、かつ数平均分子量が７８０００以上である、上記（１）の歯間清掃具。
（３）熱可塑性樹脂は、重量平均分子量が４２万以上であり、かつ数平均分子量が８００００以上である、上記（１）または（２）の歯間清掃具
（４）熱可塑性樹脂が、オレフィン系樹脂、ポリアミド系樹脂、およびポリエステル系樹脂よりなる群から選ばれた少なくとも１種である、上記（１）〜（３）のいずれかの歯間清掃具。
（５）熱可塑性樹脂がオレフィン系樹脂であり、オレフィン系樹脂がプロピレン系樹脂である、上記（１）〜（４）のいずれかの歯間清掃具。。
（６）芯基材部の一端に連設されたハンドル基材部をさらに備える、上記（１）〜（５）のいずれかの歯間清掃具。
（７）樹脂組成物よりも軟質な材料からなり、芯基材部の表面を被覆する軟質部をさらに備える、上記（１）〜（６）のいずれかの歯間清掃具。
（８）樹脂組成物が、熱可塑性樹脂に相溶するエラストマをさらに含む、上記（１）〜（７）のいずれかの歯間清掃具。
（９）エラストマが、スチレン系エラストマ、オレフィン系エラストマ、塩化ビニル系エラストマ、及びアミド系エラストマよりなる群から選ばれた少なくとも１種の熱可塑性エラストマ（ＴＰＥ）である、上記（８）の歯間清掃具。
（１０）無機充填剤が、繊維状無機充填剤、薄片状無機充填剤、および粒状無機充填剤よりなる群から選ばれた少なくとも１種である、上記（１）〜（９）のいずれかの歯間清掃具。
【００１０】
本明細書において、数平均分子量および重量平均分子量はいずれもポリスチレン標準の
ＧＰＣ（ゲル・パーミエーション・クロマトグラフィー）法により測定される、ポリスチレン換算値である。この測定は、たとえば、ＧＰＣ装置およびＧＰＣカラムを用い、測定溶媒：ｏ−ジクロロベンゼン、オーブン温度：１３５℃、試料濃度：０．２％（ｗ／ｖ）の条件下、示差屈折率計で検出することにより行われる。ＧＰＣ装置としては、たとえば、商品名：ＨＬＣ−８１２１ＧＰＣ／ＨＴ（東ソー（株）製）や、商品名；Ｐｒｏｍｉｎｅｎｃｅ  ＧＰＣシステム（（株）島津製作所製）を使用できる。また、ＧＰＣカラムとしては、たとえば、商品名：Ｓｈｏｄｅｘ  ＧＰＣ  ＨＴ−８０６Ｍ（昭和電工（株）製）を使用できる。
【発明の効果】
【００１１】
本発明の歯間清掃具は、歯間清掃時に芯基材部が折れ難く、良好な耐用性を有し、歯間部への挿入性にも優れている。
【図面の簡単な説明】
【００１２】
【図１】本実施形態の歯間清掃具の一形態の外観を模式的に示す図面である。
【図２】本実施形態の歯間清掃具の他形態の外観を模式的に示す図面である。
【図３】曲げ疲労性試験における疲労試験の試験方法を示す側面図である。
【図４】曲げ疲労性試験における片持ち曲げ試験の試験方法を示す側面図である。
【図５】曲げ疲労性試験の結果を示すグラフである。
【発明を実施するための形態】
【００１３】
本実施形態の歯間清掃具は、歯間部に挿入してこれを清掃する、細長い軸状の芯基材部を有し、該芯基材部が、重量平均分子量４０万以上の熱可塑性樹脂、および無機充填剤を含む樹脂組成物から構成されたものである。すなわち、本実施形態では、芯基材部を構成する材料として、重量平均分子量４０万以上の熱可塑性樹脂および無機充填剤を含む樹脂組成物を用いる。本実施形態の歯間清掃具は、該芯基材部を有するものであれば特に限定されず、従来から公知の種々の形態を採ることができる。
【００１４】
例えば、第１実施形態の歯間清掃具は、芯基材部から構成される。例えば、芯基材部の基端側端部を指で把持できるように構成してもよい。芯基材部の基端側を手指で把持すれば、芯基材部の先端部を歯間部に容易に挿入および出し入れできる。また、芯基材部と、芯基材部の基端側端部を着脱可能な挿入機構を設けた軸状または板状の支持部と、を有する形態でもよい。ここで、支持部は、芯基材部の基端側端部を着脱可能な機構（または構造）を設ける以外は、後述するハンドル基材部と同じ形状、寸法を有していてもよい。機構（または構造）とは、例えば、芯基材部の基端側端部を挿入する孔、嵌合機構、ねじ機構などである。嵌合機構やねじ機構では、芯基材部の基端側端部および支持部に設けられる機構の両方をそれぞれ所定の構造とする。
【００１５】
第２実施形態の歯間清掃具は、芯基材部と、芯基材部の一端に連設されたハンドル基材部と、を有する。第３実施形態の歯間清掃具は、芯基材部と、芯基材部の一端に連設されたハンドル基材部と、芯基材部の表面を被覆する軟質部と、を有する。第４実施形態の歯間清掃具は、芯基材部と、芯基材部の一端に連設されたハンドル基材部と、芯基材部の表面を被覆する軟質部と、軟質部表面から外方に突出する単又は複数の突起部と、を有する。軟質部は、例えば歯間部の清掃機能や歯肉部のマッサージ機能を高める観点などから、その表面に単又は複数の突起部を有する。突起部は、成形加工の容易さなどの観点から、軟質部と同じ材料で構成されることが好ましい。複数の突起部を設けた場合、その配列は規則的でも不規則的でもよく、突起部の立体形状が同一でも異なっていてもよい。第３、第４実施形態の歯間清掃具において、軟質部は、芯基材部表面の一部または全体を被覆することができる。また、第４実施形態の歯間清掃具において、突起部は軟質部の全面に設けてもよく、または、歯間部を往復動する先端部などの軟質部の一部に設けてもよい。本発明の歯間清掃具は、第１〜第４の実施形態に限定されず、従来公知の歯間清掃具の形態を含むことができる。
【００１６】
芯基材部、軟質部で被覆された芯基材部、および表面に突起部を有する軟質部で被覆された芯基材部は、いずれも、歯間部に挿入し、その軸方向に往復動させることにより、歯間部に挟まった食べ物滓や、歯垢などを取り除く機能と、歯肉をマッサージする機能とを有する。以下、軟質部または突起部を有する軟質部で被覆された芯基材部を「清掃部」とも呼ぶ。ハンドル基材部を手指で把持することにより、芯基材部または清掃部を支持する。ハンドル基材部を指で把持した状態で、芯基材部または清掃部を歯間部に挿入し、軸方向に往復動させることにより、歯間部を清掃し、歯肉マッサージをする。
【００１７】
本発明者らは、芯基材部の折れ防止の研究過程で、熱可塑性樹脂の中でも重量平均分子量が４０万以上のもの、好ましくは重量平均分子量が４０万以上でありかつ数平均分子量が７８０００以上のものは、相対的に低分子量の熱可塑性樹脂に比べて機械特性や剛性が高いだけでなく、粘り気が高まることに着目した。そして、本発明者らはさらに研究を重ねた結果、極細径を有する軸体という特有の形状に成形される芯基材部の折れを防止するためには、芯基材部を構成する材料の機械特性や剛性だけでなく、所定以上の粘り気を有することが重要であるとの知見を得た。すなわち、合成樹脂の粘り気が、芯基材部先端方向からの圧縮力や芯基材部軸方向に対して垂直な方向からの曲げの力に対する極細の軸体としての芯基材部の耐久性を高め、耐折れ性が向上することが、本発明者らの研究により明らかになった。
【００１８】
ここでの粘り気とは、粘着性ではなく、例えば、芯基材部がその軸方向に交差する方向に破断する際の閾値を高める、粘弾性のような特性であると考えられる。重量平均分子量４０万以上の熱可塑性樹脂を用いた結果として、本実施形態の歯間清掃具は、芯基材部の歯間部への挿入性を実質的に損なうことなく、芯基材部の歯間清掃時の折れを大幅に低減でき、耐用性の良好なものとなる。
【００１９】
芯基材部は、熱可塑性樹脂を細長い軸状に成形したものであることから、見掛け上十分な柔軟性および／または弾力性を有すると考えられきた。従来の芯基材部において、芯基材部先端方向からの圧縮力や芯基材部軸方向に対して垂直な方向からの曲げの力などが外部から負荷されたときに折れ曲がり易くまたは折れ易いのは、芯基材部が前述の見掛け上の弾力性および／または柔軟性を有することから、これらの力に耐え得る機械特性的な閾値が低いためであると考えられてきた。そして、該閾値を高めるために、ガラス繊維等の無機充填剤を熱可塑性樹脂に添加して機械強度を高めることが行なわれてきた。すなわち、芯基材部を構成する材料の柔軟性や弾力性と、芯基材部の耐折れ性との間には、特別な相関関係はないものと考えられてきた。しかしながら、本発明者らの研究により、芯基材部を構成する材料の機械特性だけでなく、柔軟性、弾力性や粘り気が芯基材部の耐折れ性に関与することが判明した。
【００２０】
本実施形態の歯間清掃具の詳細は、次の通りである。芯基材部の構造および芯基材部を構成する材料について説明する。
【００２１】
細長い軸状の芯基材部は、上記第１〜第４実施形態およびその他の実施形態の歯間清掃具に共通する部材である。本実施形態の芯基材部は、例えば図１に示すように軸がほぼ直線状に延びる形態（例えばＩ型歯間清掃具）、軸の途中部から先端部にかけて湾曲する形態、例えば図２に示すようにハンドル基材部に連設された根元（以下「基端部」ともいう）から先端部にかけて軸全体が湾曲する形態（例えばカーブ型歯間清掃具）、軸の途中部から所定の角度を有して線状に折れ曲がった形態（例えばＬ字型歯間清掃具）、先端部を先細に構成した形態、先端部に行くにしたがって縮径する、緩やかなテーパ形状に成形された形態、芯基材部の途中部から指で把持する側または支持部側またはハンドル基材部側に向けて次第に拡径する形態などを含む。なお、図１および図２に示す歯間清掃具は、第３実施形態の歯間清掃具に包含される。
【００２２】
芯基材部は、細長い軸状に形成され、重量平均分子量４０万以上の熱可塑性樹脂（以下特に断らない限り単に「熱可塑性樹脂」と呼ぶこともある）、および無機充填剤を含有し、エラストマを含有することがある樹脂組成物（Ａ）からなる。さらに、樹脂組成物（Ａ）は、歯間清掃具用の熱可塑性樹脂組成物に含まれる公知の添加剤を含むことができる。
【００２３】
樹脂組成物（Ａ）中の熱可塑性樹脂は、重量平均分子量が４０万以上であり、芯基材部の耐折れ性の観点から、好ましくは重量平均分子量が４０万以上であり、かつ数平均分子量が７８０００以上であり、より好ましくは重量平均分子量が４２万以上であり、かつ数平均分子量が８００００以上であり、さらに好ましくは重量平均分子量が４５万以上であり、かつ数平均分子量が８５０００以上である。なお、重量平均分子量および数平均分子量の上限は、それぞれ、射出成形可能な値とすることができるが、一例を挙げれば、重量平均分子量が６０万以下または６５万以下であり、数平均分子量が１２万以下または１５万以下である。
【００２４】
熱可塑性樹脂としては、重量平均分子量が４０万以上の熱可塑性樹脂であれば、歯間清掃具の分野で常用される熱可塑性樹脂を特に限定なく使用でき、例えば、オレフィン系樹脂、ポリアミド系樹脂、ポリエステル系樹脂、ポリメタクリル酸メチル、プロピオン酸セルロース、熱可塑性ポリウレタン系樹脂、ポリカーボネート系樹脂、ポリアセタール系樹脂、ＡＢＳ（アクリロニトリル・ブタジエン・スチレン）系樹脂などが挙げられ、これらの１種又は２種以上を使用できる。これらの熱可塑性樹脂の中から、所定の重量平均分子量または所定の重量平均分子量および所定の数平均分子量を有するものを選択して使用すればよい。なお、数平均分子量および／または重量平均分子量は、たとえば、重合度、モノマー成分、重合方法などを選択することにより、当業者が容易に調整できる。
【００２５】
上記した熱可塑性樹脂の中でも、芯基材部の耐折れ性の向上の観点や、成形加工性や機械特性などの観点から、オレフィン系樹脂、ポリアミド系樹脂、およびポリエステル系樹脂よりなる群から選ばれた少なくとも１種が好ましく、オレフィン系樹脂がより好ましい。オレフィン系樹脂の具体例としては、例えば、プロピレン系重合体（ホモポリマー、ランダムコポリマー、ブロックコポリマー）、エチレン系重合体（ホモポリマー、ランダムコポリマー、ブロックコポリマー）などが挙げられる。また、ポリエステル系樹脂の具体例としては、例えば、ポリエチレンテレフタレート、ポリブチレンテレフタレート、ポリトリメチレンテレフタレート、ポリシクロヘキシレンジメチレンテレフタレートなどの飽和ポリエステル系樹脂が挙げられる。
【００２６】
上記したオレフィン系樹脂の中でも、芯基材部や清掃部の折れを防止する観点、成形加工性の観点、および経済性の観点から、プロピレン系重合体（又はプロピレン系樹脂）がより好ましく、融点が１５０℃以上でありかつ少なくとも一部が結晶性であるプロピレン系重合体がさらに好ましい。プロピレン系重合体は、成形温度が低く、サイクルタイムを短縮して生産性を向上できるとともに、成形設備に対する熱負荷が少ないことから特に好ましい。融点１５０℃以上の熱可塑性樹脂を歯間清掃具の材料として用いると、中間成形品（芯基材部およびそれに連設したハンドル基材部）の成形時間、特に成形後の冷却時間を短縮して生産効率を高めることができる。その結果、本実施形態の歯間清掃具の生産性の向上や、生産コストの低減化などを図ることができる。
【００２７】
プロピレン系重合体（又はプロピレン系樹脂）は、前述のように、ホモポリマー（プロピレンの単独重合体）、ランダムコポリマーおよびブロックコポリマーよりなる群から選ばれた少なくとも１種を含む。ランダムコポリマーとは、プロピレンとそれに共重合可能な化合物との共重合体であり、例えば、プロピレンとα−オレフィンとの共重合体などがある。プロピレンとα−オレフィンとの共重合体とは、例えば、プロピレン由来の構成単位を５０重量％以上含有する、プロピレンとエチレンおよび／または炭素数４〜１２のα−オレフィンとの共重合体であり、好ましくはプロピレン−エチレンランダム共重合体などである。ブロックコポリマーとしては、例えば、プロピレン−エチレンブロック共重合体などが挙げられる。同様に、エチレン系重合体は、エチレンの単独重合体、エチレンと炭素数４〜１２のα−オレフィンとのランダムコポリマー、ブロックコポリマーなどである。
【００２８】
樹脂組成物（Ａ）中の無機充填剤としては、繊維状無機充填剤（以下「繊維状充填剤」ともいう）、薄片状無機充填剤（以下「薄片状充填剤」ともいう）、および粒状無機充填剤（以下「粒状充填剤」ともいう）よりなる群から選ばれた少なくとも１種を好ましく使用できる。なお、これらの無機充填剤の形状は、走査型電子顕微鏡による顕微鏡観察により判別できる。
【００２９】
繊維状充填剤とは、一方向に長い寸法（長さ寸法）を有する無機化合物である。その形状は、繊維状以外にも柱状又はウィスカー状と呼ばれ、長さ寸法がｍｍオーダー乃至μｍオーダー、繊維径寸法が主にμｍオーダーである。繊維状充填剤のアスペクト比（繊維長／繊維径）は好ましくは２以上、より好ましくは５以上、さらに好ましくは１０以上である。繊維状充填剤としては特に限定されないが、人体に対する安全性や入手容易性の観点から、ガラス繊維、ワラストナイト、二酸化チタン繊維、チタン酸カリウム繊維等を好ましく使用でき、更に価格の観点等を加味すると、ガラス繊維及びワラストナイトがより好ましく、ガラス繊維が更に好ましい。繊維状充填剤は、芯基材部の剛性、特に芯基材部の軸方向の剛性を高める観点からは、薄片状充填剤よりも好ましい。繊維状充填剤は、１種を単独で又は必要に応じて２種以上を組み合わせて使用できる。
【００３０】
薄片状充填剤とは、一方向に薄い寸法（厚さ寸法）を有する無機化合物である。その形状は、薄片状以外にも鱗片状または板状とも呼ばれ、寸法はμｍオーダーである。薄片状充填剤としては特に限定されないが、人体に対する安全性、入手容易性等の観点から、例えば、ガラスフレーク、マイカ、クレー、タルクなどが好ましく、クレー、タルクがより好ましく、タルクがさらに好ましい。薄片状充填剤は１種を単独で又は２種以上を組み合わせて使用できる。
【００３１】
粒状充填剤とは、顕微鏡観察にて繊維状や薄片状に属さない、ほぼ球状、ほぼ楕円球状などの規則的な形状や、不規則な形状を有する無機化合物である。その寸法はμｍオーダー〜ｍｍオーダーの範囲であるが、本実施形態の芯基材部に適用する上では、μｍオーダーの寸法を有するものを好ましい。粒状充填剤としては特に限定されないが、例えば、炭酸カルシウム、硫酸バリウム、シリカ、溶融シリカ、ゼオライト、水酸化アルミニウム、酸化チタンなどが挙げられる。粒状充填剤は１種を単独でまたは２種以上を組み合わせて使用できる。
【００３２】
無機充填剤の好ましい形態として、繊維状充填剤の単独使用、繊維状充填剤と薄片状充填剤との併用などが挙げられる。繊維状充填剤を単独使用すると、繊維状充填剤と所定重量平均分子量の熱可塑性樹脂との協働により、芯基材部または清掃部の耐折れ性が顕著に向上する。繊維状充填剤と薄片状充填剤との併用では、繊維状充填剤及び薄片状充填剤の芯基材部中での配向方向が異なることから、これらの使用割合を適宜選択することによって、芯基材部の機械特性と撓み性（弾力性）とを高水準で両立させ、芯基材部の耐折れ性の向上に寄与する場合がある。該併用の具体例としては、例えば、ガラス繊維とタルクとの併用等が挙げられる。
【００３３】
樹脂組成物（Ａ）において、無機充填剤の含有量は特に限定されないが、例えば、熱可塑性樹脂と無機充填剤との合計量の５〜４０重量％、１０〜４０重量％、２０〜４０重量％または２５〜３８重量％の範囲とし、残部を熱可塑性樹脂とすることができる。無機充填剤の含有量が前記範囲内であると、熱可塑性樹脂との協働により、芯基材部の耐折れ性が向上する。無機充填剤の含有量が少なすぎると、芯基材部の歯間部への挿入性が低下するおそれがあり、また、芯基材部の耐折れ性の向上が不十分になるおそれがある。無機充填剤の含有量が多すぎると、樹脂組成物（Ａ）中での無機充填剤の分散性が低下し、芯基材部に局所的な耐折れ性の低下が発生するおそれがある。本発明では、数平均分子量４０万以上の熱可塑性樹脂にガラス繊維などの無機充填剤を配合した市販のコンパウンドを使用することができる。
【００３４】
樹脂組成物（Ａ）に含まれる任意成分であるエラストマとしては、特に限定されず、スチレン系、オレフィン系、塩化ビニル系、ポリアミド系などの熱可塑性エラストマ（ＴＰＥ）や、シリコーン系、ウレタン系、フッ素系などの熱硬化性エラストマなどが挙げられる。特に、芯基材部を構成する樹脂組成物（Ａ）中の熱可塑性樹脂と相溶性を有するエラストマが好ましく、オレフィン系樹脂と相溶性を有するエラストマがより好ましい。オレフィン系樹脂と相溶性を有するエラストマとしては、上記した熱可塑性エラストマが好ましく、スチレン系、オレフィン系のエラストマがより好ましく、スチレン系がさらに好ましい。エラストマは、１種を単独でまたは２種以上を組み合わせて使用できる。
【００３５】
樹脂組成物（Ａ）におけるエラストマの含有量は、熱可塑性樹脂や無機充填剤の種類、各含有量、エラストマ自体の種類などに応じて、芯基材部の耐折れ性が改善される量を適宜選択すればよく、特に限定されるものではない。エラストマの含有量が適量であると、上記した本実施形態の効果（芯基材部の耐折れ性の向上、使用感の顕著な向上、中間成形品の芯基材部相当部分における反りの発生の著しい低減化など）を得ることができる。エラストマの含有量が少なすぎると、エラストマの添加による芯基材部の耐折れ性の向上が不十分になり、エラストマの含有量が多すぎると、芯基材部または清掃部の歯間部への挿入性や使用感などが低下する傾向がある。したがって、予備実験などによりエラストマの含有量を選択することは容易である。
【００３６】
エラストマの含有量の具体例として、例えば、プロピレン系重合体、熱可塑性エラストマおよびガラス繊維を含有する一実施形態の樹脂組成物では、プロピレン系重合体とガラス繊維との合計量１００重量部に対して、熱可塑性エラストマの配合量を３０重量部以下、２５重量部、２０重量部以下、１５重量部以下または１０重量部以下とすることができる。なお、エラストマは任意成分であるから、下限を設定する必要はないが、例えば、下限を０．１重量部、０．５重量部、１重量部、１．５重量部、２重量部、３重量部または５重量部とすることができる。なお、これらの数値範囲は、プロピレン系重合体以外の数平均分子量４０万以上の熱可塑性樹脂および／またはガラス繊維以外の無機充填剤を用いた場合にも、適用できる場合がある。
【００３７】
本実施形態では、芯基材部の耐折れ性を損なわない範囲で、数平均分子量７８０００以上の熱可塑性樹脂に相溶性を有する、数平均分子量７８０００未満の熱可塑性樹脂を、樹脂組成物（Ａ）に含有させることができる。
【００３８】
本実施形態の芯基材部の軸寸法（径）および長さ寸法は特に限定されないが、歯間清掃具全体としての操作を容易にする観点から、例えば、軸寸法（径）を０．３ｍｍ〜２ｍｍまたは０．４ｍｍ〜２ｍｍの範囲から選択し、長さ寸法を２０〜７５ｍｍまたは２０〜５０ｍｍの範囲から選択する。また、芯基材部の先端部を先細にした形態では、例えば、先端部の軸寸法を０．３ｍｍ〜０．６ｍｍの範囲から選択し、先端部以外の軸寸法を０．８ｍｍ〜２ｍｍの範囲から選択する。芯基材部が途中部または根元から湾曲する場合、その角度（芯基材部が直線状に延びると仮定したときの仮想軸線と、湾曲部分における該仮想軸線に降ろした垂線が最も長い位置と該仮想軸線における芯基材部とハンドル基材部との境界位置を結んだ直線と、がなす角度）は当該歯間清掃具の設計に応じて適宜選択できる。
【００３９】
第２〜第４実施形態およびその他の実施形態の歯間清掃具で用いられるハンドル基材部は、芯基材部を支持しつつ、ハンドル基材部を指で把持して芯基材部を歯間部に挿入して清掃を行なうものである。このため、ハンドル基材部と芯基材部との接合強度などの観点から、ハンドル基材部は芯基材部と一体成形されることが好ましい、芯基材部と一体成形されたハンドル基材部は、芯基材部と同様に樹脂組成物（Ａ）で構成されている。しかし、これに限定されず、ハンドル基材部を、樹脂組成物（Ａ）以外の樹脂材料などで構成してもよい。なお、本明細書において、芯基材部とハンドル基材部とを併せて、基材部と呼ぶこともある。
【００４０】
本実施形態のハンドル基材部の立体形状は、指で容易に把持できる形状であれば、歯間清掃具の分野で常用される形状を適宜採用できるが、例えば、板状、軸状などである。軸状のハンドル基材部の断面形状としては、例えば、円形、オーバル形状（楕円形、長円形、角丸長方形、卵形、小判形、俵形など）、涙滴形、多角形、角丸正方形などが挙げられる。ハンドル基材部の軸方向（芯基材部の軸方向）の長さ寸法、軸方向に垂直な幅方向の長さ寸法および厚み寸法は特に限定されないが、例えば、軸方向の長さ寸法を１０ｍｍ〜２５ｍｍ、幅方向の長さ寸法を４ｍｍ〜１０ｍｍ、厚さ寸法（軸状である場合は軸径寸法）を０．５ｍｍ〜３ｍｍといった各範囲から適宜選択できる。
【００４１】
第３〜第４実施形態およびその他の実施形態の歯間清掃具で用いられる軟質部は、例えば、芯基材部の少なくとも１部の表面または芯基材部の歯間部に挿入する先端部を被覆するものであり、樹脂組成物（Ａ）よりも軟質な材料（以下単に「軟質材料」とも呼ぶ）から構成される。軟質材料としては特に限定されないが、例えば、エラストマの含有量を増加させかつ無機充填剤の含有量を減少させた樹脂組成物（Ａ）からなる第１形態、熱可塑性樹脂とエラストマとの混合物からなる第２形態、単独種または２種以上のエラストマからなる第３形態、単独種または２種以上のゴムからなる第４形態、エラストマとゴムとの混合物からなる第５形態などが挙げられる。ここで、ゴムとしては、スチレンブタジエンゴム、ブタジエンゴム、クロロプレンゴム、イソプレンゴム、プチルゴム、エチレンプロピレンゴム、アクリロニトリルブタジエンゴム、シリコーンゴム、ふっ素ゴム、アクリルゴム、ウレタンゴム、多硫化ゴム、塩素化ブチルゴム、エビクロルヒドリンゴムなどの合成ゴムや、天然ゴムが挙げられる。
【００４２】
第２形態の軟質材料で用いられる熱可塑性樹脂は、樹脂組成物（Ａ）に含まれる熱可塑性樹脂、または、オレフィン系樹脂およびポリアミド樹脂から選ばれる少なくとも１種、または、オレフィン系樹脂、または、プロピレン系重合体である。エラストマは、樹脂組成物（Ａ）に含まれるエラストマ、または熱可塑性樹脂に相溶性を要するエラストマ、またはオレフィン系樹脂に相溶性を有するエラストマ、またはスチレン系エラストマ、オレフィン系エラストマ、塩化ビニル系エラストマ及びアミド系エラストマよりなる群から選ばれた少なくとも１種の熱可塑性エラストマ、またはスチレン系エラストマである。
【００４３】
第３形態および第５形態の軟質材料で用いられるエラストマとしては、特に限定されず、スチレン系、オレフィン系、塩化ビニル系、ポリアミド系などの熱可塑性エラストマ（ＴＰＥ）や、シリコーン系、ウレタン系、フッ素系などの熱硬化性エラストマなどが挙げられる。
【００４４】
第３〜第４形態の歯間清掃具において、芯基材部がエラストマを含有する樹脂組成物（Ａ１）からなる場合、第１〜第３、第５形態の軟質材料に含まれるエラストマを、樹脂組成物（Ａ１）中のエラストマとは異種のエラストマや、樹脂組成物（Ａ１）中のエラストマよりも軟質なエラストマとすることができる。このように構成することにより、軟質部表面の硬さ（使用時の柔らかさ）が独立して強調され、使用感が一層優れたものとなる。
【００４５】
第１〜第５形態の軟質材料からなる軟質部は、芯基材部の表面全体を被覆してもよいが、芯基材部の先端部から途中部までの所定の領域を被覆することが好ましい。具体的には、例えば、芯基材部の先端から１０ｍｍ〜２５ｍｍまたは１２ｍｍ〜２２ｍｍの範囲を軟質部で被覆することが好ましい。軟質部の厚みは、例えば、０．０５ｍｍ〜０．５ｍｍまたは０．１ｍｍ〜０．３ｍｍまたは０．１ｍｍ〜０．２ｍｍの範囲から選択される。
【００４６】
また、第４実施形態の歯間清掃具に用いられる、第１〜第５（または第３または第４）の軟質材料からなりかつ表面に立設された複数の突起部を有する軟質部では、複数の突起部が軟質部の長さ方向および周方向にそれぞれ相互に間隔を空けて設けられる。突起部の軟質部表面での断面積は、例えば、０．０３ｍｍ２〜１．５ｍｍ２の範囲から選択される。突起部の軟質部表面からの高さは、例えば、０．５ｍｍ〜４．０ｍｍの範囲から選択される。軟質部における突起部の個数は、例えば、２０個〜１００個の範囲から選択されるが、前記範囲よりも少なくても多くてもよい。一の突起部とそれに隣り合う他の突起部との間隔は、例えば、０．５ｍｍ〜１．５ｍｍの範囲から選択されるが、前記範囲よりも少なくても多くてもよい。突起部の立体形状としては特に限定されないが、円錐状、角錐状、円柱状、角柱状、軸方向に扁平な板状でかつ先細り形状のものなどが挙げられる。また、突起部の断面形状としては、円形、オーバル形状、涙滴形状、多角形状などが挙げられる。
【００４７】
また、別形態の軟質部は、芯基材部の全表面を被覆し、芯基材部のハンドル基材部と連設する側を表面に突起を有しない被覆軟質部とし、被覆軟質部のハンドル基材部と反対側の端部から芯基材部の先端までを表面に突起部を有する突状軟質部と、することができる。この形態の軟質部は、第３〜第４実施形態の歯間清掃具に用いることができる。
【００４８】
以上説明したように、本実施形態の歯間清掃具は、少なくとも芯基材部が樹脂組成物（Ａ）からなるものであり、芯基材部および歯間清掃具の構造的特徴には特に限定はない。歯間清掃具の具体例として、図１〜２に示す歯間清掃具１、２などが挙げられる。歯間清掃具１、２は、それぞれ、樹脂組成物（Ａ）からなる芯基材部１０Ａ、１０Ｂと、芯基材部１０Ａ、１０Ｂの一端に連設されたハンドル基材部１１Ａ、１１Ｂと、芯基材部１０Ａ、１０Ｂの表面を被覆する軟質部１２Ａ、１２Ｂと、軟質部１２Ａ、１２Ｂ表面から外方に突出する複数の突起部１３Ａ、１３Ｂと、を有する第４実施形態の歯間清掃具である。いずれの形態の歯間清掃具でも、芯基材部１０Ａ、１０Ｂが樹脂組成物（Ａ）から構成されることにより、芯基材部１０Ａ、１０Ｂの耐折れ性が顕著に向上し、歯間への挿入性にも優れている。なお、歯間清掃具１は、一方向に延びる芯基材部１０Ａを有するものであり、歯間清掃具２は、湾曲して延びる芯基材部１０Ｂを有するものである。
【００４９】
本実施形態の歯間清掃具は、例えば、樹脂組成物（Ａ）および従来の歯間清掃具成形用の第１、第２金型を用いた２色成形により製造される。より具体的には、例えば、樹脂組成物（Ａ）を溶融混練し、得られた溶融混練物を第１成形金型内に供給して、中間成形品（例えば、芯基材部とそれにするハンドル基材部とからなる第２実施形態の歯間清掃具）を得、更に必要に応じて該中間成形品を第２成形金型内に装着し、第１〜第４形態のいずれかの軟質材料の溶融混練物を第２成形金型内に供給することにより、芯基材部の表面に軟質部を有する第３〜第４実施形態の歯間清掃具を得ることができる。なお、第１〜第２実施形態の歯間清掃具を得る場合は、２色成形を実施する必要はなく、１度の成形でも製造することができる。
【００５０】
本実施形態の歯間清掃具（第１〜第４実施形態およびその他の実施形態）では、例えば複数の歯間清掃具を幅方向に、一つずつ取り外し可能に連設した、複数の歯間清掃具の集合体の形態としてもよく、または、複数の歯間清掃具をばらばらな状態（個々に独立した状態）で容器や袋に収納した形態としてもよい。
【００５１】
（試験例１）
歯間清掃具の評価試験を実施した。
［歯間清掃具の作製］
下記の数平均分子量および重量平均分子量を有するポリプロピレン樹脂を用意した。
（ａ）重量平均分子量４５８０００、数平均分子量８７７００
（ｂ）重量平均分子量５６５０００、数平均分子量１１１０００
（ｃ）重量平均分子量４２７０００、数平均分子量８５０００
（ｄ）重量平均分子量４０６０００、数平均分子量８５２００
（ｅ）重量平均分子量３４９０００、数平均分子量７３２００
（ｆ）重量平均分子量３９７０００、数平均分子量７５９００
【００５２】
上記した（ａ）〜（ｆ）の各ポリプロピレン樹脂と無機充填剤としてガラス繊維またはタルクを乾式混合し、ガラス繊維またはタルクの含有量が全体の１５〜３０重量％であり、かつ残部が上記した所定の重量平均分子量および数平均分子量を有するポリプロピレン樹脂である樹脂組成物を作製した。
【００５３】
得られた各樹脂組成物を用い、全長４８ｍｍ、ハンドル基材部の寸法が１５ｍｍ（最大幅）×６．５ｍｍ、芯基材部のハンドル基材部と連設された側を第１軸部、第１軸部のハンドル基材部とは離反する側の端部から芯基材部先端までを第２軸部とした。第１軸部の寸法は長さ１８ｍｍ、径１．２ｍｍである。第２軸部は先端側に向けて徐々に縮径するテーパ形状とし、先端部の径を０．４５ｍｍとした。芯基材部の全周にわたってポリスチレン系エラストマを被覆し、厚み０．２ｍｍの軟質部を形成した。なお、軟質部の第１軸部を覆う部分には突起を形成せず、第２軸部を覆う部分には複数の突起（高さ１ｍｍの円錐状）を設けた。こうして第３実施形態の歯間清掃具を作製した。
【００５４】
得られた各歯間清掃具を下記の評価試験に供した。試験結果を表１に示す。
［９０°曲げ可能回数試験］
（１）歯間清掃具のハンドル基材部を１対の固定器具で挟持し、歯間清掃具を清掃部の先端が鉛直方向上方を向くように鉛直支持する。清掃部の根元を曲げの支点とする。
（２）清掃部先端を一方向に９０°曲げて３秒間維持する。この動作を１カウントとする。
（３）清掃部の先端を元に戻した後、他方向に９０°曲げて３秒間維持する。この動作を１カウントとする。なお、（２）の一方向とここでの他方向は、ほぼ一直線上になるように調整する。
（４）（２）および（３）の動作を交互に繰り返し実施し、清掃部が折れるか又は元に戻らなくなるまでのカウント数を数える。
（５）この試験を１０回実施し、各回のカウント数を算術平均し、小数点第２位を四捨五入した値を表１に示す。なお、表１において、Ｍｗは重量平均分子量、Ｍｎは数平均分子量を示すものとする。また、ポリプロピレン系樹脂をＰＰ系樹脂とする。
【００５５】
［垂直方向曲げ試験強度］
得られた各歯間清掃具の清掃部の先端が上を向き、かつ該先端が圧縮治具に垂直に当接するように、歯間清掃具および圧縮治具を配置する。そして、オートグラフ（（株）島津製作所製）にて、圧縮速度１０ｍｍ／分にて圧縮試験を行ない、清掃部が屈曲破断する際の最大強度を測定した。試験は、各水準にて５検体の測定を行い、その算術平均値を当該歯間清掃具の垂直方向曲げ強度とした。結果を表１に示す。
【００５６】
［曲げ疲労性試験］
清掃部の曲げ疲労性を次の試験で評価した。実施例１〜５および比較例１〜４で得られた各歯間清掃具に下記（イ）の疲労試験を施した後、下記（ロ）の片持ち曲げ試験を実施した。
【００５７】
（イ）疲労試験
（１）図３に示す疲労試験のモデルを作製した。試験機３０を設置し、試験機３０の下方に上部が開口した底の浅い治具収納ケース３５を設置し、治具収納ケース３５の底面に径１０ｍｍの円柱状治具３１を横に３つ並べて挟持および固定し、歯間部モデル３３を作製した。歯間清掃具２０のハンドル基材部２１を試験機３０の２つに分かれた下端部３２で挟持および固定し、歯間清掃具２０の清掃部２２の先端から試験機３０の下端部３２までの長さが３５ｍｍになり、かつ清掃部２２の先端から５ｍｍの領域が歯間部モデル３３の真ん中の円柱状治具３１に当接するように、歯間清掃具２０を鉛直方向に吊り下げた。
（２）試験機３０を紙面左側に回転させて、歯間清掃具２０を鉛直方向に対して左４５°の位置Ａに固定した。
（３）（２）の状態から紙面右側に回転させて、歯間清掃具２０を位置Ａから鉛直方向右４５°の位置Ｂまで移動させた後、試験機３０を紙面左側に回転させて、歯間清掃具２０を位置Ａまで復帰させた。歯間清掃具２０の、位置Ａから位置Ｂおよび位置Ｂから位置Ａまでの移動を１サイクルとし、所定回数繰り返した。試験機３０の回転速度は３０±３サイクル／１分とした。
【００５８】
（ロ）片持ち曲げ試験
図４に示す試験装置４０を用いた。試験装置４０は、固定治具４１と、支点治具４２と、加圧装置４３と、を備える。固定治具４１は、支持板５０に立設され、歯間清掃具２０の清掃部２２が露出するように、歯間清掃具２０を水平方向に支持する。支点治具４２は、幅方向に直交する長手方向の断面視が、頂角が鋭角である三角形状である四角柱状部材である。支点治具４２は、その頂点（または稜線＝鋭角状の先端部）５１が、固定治具４０で固定された歯間清掃具２０の清掃部２２の先端から７ｍｍの位置でその下面に当接するように、支持板５０から突設される。加圧装置４３は、図示しない支持部材により上下動可能に支持され、固定治具４１で固定された歯間清掃具２０の清掃部２２の先端から３ｍｍの位置を上方から押圧しつつ、清掃部２２に負荷された圧力を数値として表示可能に設けられている。本試験では、加圧装置４３の降下速度を２０ｍｍ／分とした。
【００５９】
上記（イ）の疲労試験を未実施の歯間清掃具２０（以下「未実施品」とする）および上記（イ）の疲労試験を実施の歯間清掃具２０（以下「実施品」とする）について、図４に示す試験装置４０を用いて、清掃部２２が破断するかまたは復元不可能に曲がる直前の圧力（加圧装置４３による清掃部２２への負荷圧力）を測定し、当該清掃部２２の強度とした。そして、実施品の、未実施品に対する強度維持率（％）を下記式から算出した。なお、実施品は、上記（イ）（３）の１サイクルを、３回、５回および１０回実施したものについて、それぞれ強度維持率を求め、図５にその結果をグラフとして示し、また、１０回実施したものの結果を下記表１に示した。
実施品の強度維持率（％）＝（実施品の強度／未実施品の強度）×１００
【００６０】
［繰り返し使用による折れ耐性および歯間挿入性］
得られた各歯間清掃具の口腔内全歯間部への繰り返し使用による折れ耐性および歯間挿入性につき、専門パネラー１０人で評価した。各専門パネラーによる評価基準は次の通りである。
【００６１】
＜繰り返し使用による折れ耐性の評価基準＞
◎…５回以上の繰り返し使用可能
〇…３回〜４回の繰り返し使用
×…１回使用において破断
【００６２】
＜歯間挿入性の評価基準＞
◎…１０名のパネラーにて挿入時の屈曲発生なし
〇…１０名のパネラーにて挿入時の屈曲発生が３名以下
×…１０名のパネラーにて挿入時の屈曲発生が5名以上
【００６３】
【表１】
2019118798.tif 000003
【００６４】
表１から、重量平均分子量４０万未満のポリプロピレン系樹脂（ＰＰ系樹脂）を用いた場合には、芯基材部、特に清掃部の耐折れ性が非常に低いことがわかる。また、重量平均分子量４０万以上のポリプロピレン系樹脂を用いた場合には、概ね耐折れ性の顕著な向上が得られることに加えて、垂直方向曲げ強度（Ｎ）、９０°折り曲げ回数（回）、清掃部の曲げ疲労性、歯間挿入性といった各特性がいずれも向上し、特に歯間挿入性の向上が顕著であることがわかる。
【符号の説明】
【００６５】
１、２、２０  歯間清掃具
１０Ａ、１０Ｂ  芯基材部
１１Ａ、１１Ｂ、２１  ハンドル基材部
１２Ａ、１２Ｂ  軟質部
１３Ａ、１３Ｂ  突起部
２２  清掃部
３０  試験機
３１  円柱状治具
３２  試験機下端部
３３  歯間部モデル
３５  治具収納ケース
４０  試験装置
４１  固定治具
４２  支点治具
４３  加圧装置
５０  支持板
５１  支点治具頂点（先端部）
【図１】
2019118798.tif 000004
【図２】
2019118798.tif 000005
【図３】
2019118798.tif 000006
【図４】
2019118798.tif 000007
【図５】
2019118798.tif 000008